(57)【要約】【課題】  厚みを薄くしても撓みが発生せず、輝度のムラ、画像のムラなどの不都合がみられず、レンズ加工する際に作業性が低下しない合成樹脂製フレネルレンズ用基板を提供する。【解決手段】  本発明のフレネルレンズ用基板は、合成樹脂よりなるシートで、厚みを０．１〜１．０ｍｍとし、少なくとも１辺が折り曲げられた形状とする。【選択図】なし【特許請求の範囲】
【請求項１】
背面投射型ディスプレイに用いられるフレネルレンズ用の基板において、厚みが０．１〜１．０ｍｍであり、少なくとも１辺が折り曲げられた形状であることを特徴とする合成樹脂製フレネルレンズ用基板
【発明の詳細な説明】
【技術分野】
【０００１】
本発明は、背面投射型ディスプレイに用いられる合成樹脂製のフレネルレンズ用基板に関する。
【背景技術】
【０００２】
背面投射型ディスプレイでは一般的にレンチキュラーレンズとフレネルレンズで構成されるスクリーンが用いられており、このスクリーンに画像が投射される。フレネルレンズとしては、厚み２ｍｍ程度の合成樹脂製のシートでレンズ加工されたものが用いられている。
【０００３】
上記ディスプレイの薄型化、軽量化の要求に対応してフレネルレンズとして用いられる合成樹脂製のシートもより薄いものとする要望がある。しかしながら、合成樹脂製のシートを薄くすると、シートの剛性が低下するため撓みが発生し、レンチキュラーレンズとフレネルレンズとの距離が不安定となり、輝度ムラ、画像ムラ等の不都合が発生する、あるいはレンズ加工の作業性が低下するといった問題がある。
【発明の開示】
【発明が解決しようとする課題】
【０００４】
本発明は、上記問題を解決し、厚みを薄くしても撓みが発生せず、従って輝度、画像のムラなどの不都合もみられず、またレンズ加工時の作業性を低下させない合成樹脂製フレネルレンズ用基板を提供することを目的とする。
【課題を解決するための手段】
【０００５】
本発明者はフレネルレンズ用の基板として用いられる合成樹脂製シートの端縁部を折り曲げられた形状とすることにより上記問題が解決されることを見出したもの。すなわち、本発明は、背面投射型ディスプレイに用いられるフレネルレンズ用の基板において、厚みが０．１〜１．０ｍｍであり、少なくとも１辺が折り曲げられた形状であることを特徴とする合成樹脂製フレネルレンズ用基板を要旨とする。
【発明の効果】
【０００６】
上記のように、本発明のフレネルレンズ用の基板は、厚みが０．１〜１．０ｍｍであり、少なくとも１辺が折り曲げられた形状とすることにより、薄くとも撓むことがなく、輝度ムラ、画像ムラといった不都合の発生もなく、またレンズ加工時の作業性の低下もないという効果を奏し、背面投射型ディスプレイの薄型、軽量化の要望に応えることができる。
【発明を実施するための最良の形態】
【０００７】
本発明の合成樹脂製フレネルレンズ用基板に用いられる合成樹脂としては、ポリメチルメタアクリレート、スチレンとメチルアクリレートの共重合体などのアクリル系樹脂、ポリスチレン、ポリカーボネート樹脂、ポリエステル樹脂などが使用される。
【０００８】
ポリカーボネート樹脂としては通常はビスフェノール骨格を有する芳香族ポリカーボネートよりなるシートを用いるが、そのほか芳香族ポリカーボネート樹脂共重合体、さらにはポリカーボネート樹脂またはその共重合体に他の透明樹脂およびポリエステル樹脂をブレンドした樹脂よりなるシートなどを用いることも可能である。
【０００９】
ポリエステル樹脂としては、ジカルボン酸とジオールとから縮重合により得られるポリマーであり、ジカルボン酸としては、テレフタル酸、イソフタル酸、フタル酸、ナフタレンジカルボン酸、アジピン酸、セバシン酸、などで代表されるものであり、また、ジオールとは、エチレングリコール、トリメチレングリコール、テトラメチレングリコール、シクロヘキサンジメタノール、ポリアルキレングリコール、ビスフェノールＡエチレンオキサイド付加物などで代表されるものである。具体的なポリエステル樹脂としては、ポリメチレンテレフタレート、ポリエチレンテレフタレート、ポリテトラメチレンテレフタレート、ポリエチレン−ｐ−オキシベンゾエート、ポリ−１，４−シクロヘキシレンジメチレンテレフタレート、ポリエチレン−２，６−ナフタレートなどを挙げることが出来る。もちろん、これらのポリエステルとしては、ホモポリマーであってもコポリマーであっても良く、共重合成分としては、例えば、ジエチレングリコール、ネオペンチルグリコール、ポリアルキレングリコール、ビスフェノールＡエチレンオキサイド付加物などのジオール成分、ダイマー酸、アジピン酸、セバシン酸、フタル酸、イソフタル酸、２、６−ナフタレンジカルボン酸などのジカルボン酸成分が用いられる。
【００１０】
またポリカーボネート樹脂およびポリエステル樹脂等には難燃剤、熱安定剤、酸化防止剤、紫外線吸収剤、帯電防止剤、拡散剤などの添加剤を添加することもできる。
【００１１】
ポリカーボネート樹脂およびポリエステル樹脂シート等には、紫外線（ＵＶ）処理、プラズマ処理、帯電防止処理、ハードコート処理、エンボス処理などを施したものも使用することが出来る。
【００１２】
本発明のフレネルレンズ用基板は、上記ポリカーボネート樹脂等を押出成形などによりシート形状のものとし、得られたシートを折り曲げ加工することにより、あるいは、折り曲げられた形状に対応する金型を用いて射出成形することにより、フレネルレンズ用に供される。
【００１３】
本発明の基板の厚さは０．１〜１．０ｍｍである。０．１ｍｍより薄いとたとえシートを折り曲げても剛性が不足するので適当ではなく、１．０ｍｍより厚くなるとディスプレイの薄型、軽量化の要望に応えることができない。
【００１４】
上記折り曲げは、例えば平面板を加熱せずに、雄雌プレス型を用いてプレス圧力で曲げる方法、プレスブレーキを用いて雌型で二辺を支持し、雄型の挿入深さによって任意の角度をつける方法、ロールフォーミングで連続的に曲げる方法などによりなされる。あるいは、パイプヒーターやスリットヒーターを用いて、曲げを行う部分の材料温度を１５０〜２００℃にし、所定角度の治具を用いて曲げることもできる。この折り曲げの際の、折り曲げ幅、折り曲げ角度、あるいは折り曲げ形状などは特に制限されるものではないが、折り曲げ作業性、フレネルレンズが用いられる背面投射型ディスプレイの構造、あるいは求められる剛性の程度などを考慮して適宜決められる。
【００１５】
このようにして得られたフレネルレンズ用基板の少なくとも片面には、紫外線硬化型樹脂などによる方法で、フレネルレンズのレンズパタ−ンが形成され、背面投射型ディスプレイのスクリーンとして利用される。
【実施例】
【００１６】
粘度平均分子量２７、０００のポリカーボネート樹脂（商品名：カリバー３０３−４、住友ダウ社製）１００重量部に対して、透明微粒子である不融性アクリル系重合微粒子（商品名：ケミスノーＭＸ−１０００、綜研化学社製）５重量部を秤量し、タンブラーにて混合し、４０mmφ押出機にて０．５ｍｍ厚みのシートを得た。
【００１７】
得られたシートを３００ｍｍ長さの正方形に切断し、このサイズのシートの相対する２辺において、折り曲げ幅５ｍｍで９０℃の角度で折り曲げた。折り曲げ加工を施す前の平板、および折り曲げられたシートの一辺を水平な台の上に置いた場合の撓みを観察した。この際、シートの一辺（５ｃｍ幅）を水平な台に載せ、水平台より飛び出したシートの撓み量を測定した。その結果、折り曲げを施さない平板は、水平面より５５ｍｍ撓み、折り曲げられたシートの撓みは１０ｍｍであった。